(57)【要約】【課題】蓄光ゴムラテックスおよび蓄光コンドームを提供する。【解決手段】Ｓｒ４Ａｌ１４Ｏ２５：Ｅｕ，Ｄｙを蓄光剤として含む蓄光ゴムラテックスおよび該蓄光ゴムラテックスから形成された蓄光層を有する蓄光コンドームが提供される。該蓄光ゴムラテックスは長期間の保存においてもそのエマルジョン状態を安定に保つことができる。【選択図】      なし【特許請求の範囲】
【請求項１】
Ｓｒ４Ａｌ１４Ｏ２５：Ｅｕ，Ｄｙを蓄光剤として含む蓄光ゴムラテックス。
【請求項２】
Ｓｒ４Ａｌ１４Ｏ２５：Ｅｕ，Ｄｙを蓄光剤として含む蓄光ゴムラテックスから形成された蓄光層を有する蓄光コンドーム。
【請求項３】
蓄光層ではない内層および外層の２層を積層してなるコンドームにおいて、該内層と該外層との間に、Ｓｒ４Ａｌ１４Ｏ２５：Ｅｕ，Ｄｙを蓄光剤として含む蓄光ゴムラテックスから形成された蓄光層を有する蓄光コンドーム。
【発明の詳細な説明】
【０００１】
【発明の属する技術分野】
本発明は蓄光ゴムラテックスおよび蓄光コンドームに関する。
【０００２】
【従来の技術】
従来より、避妊および性感染症を防止する目的でコンドームが使用されているが、特に近年においては、人体に対して重篤な症状を引き起こし、時には人間を死に至らしめるＨＩＶウイルス、また、Ｂ型またはＣ型肝炎ウイルスといったウイルス感染症が流行しており、これら感染症を防止する観点からコンドームの使用が奨励されている。
コンドームが使用される場合には、コンドームを適切に装着する必要があるが、暗所で装着するような状況下では、その装着が困難となる場合がある。このため、暗所で発光するコンドームとして、ストロンチウムアルミネート（ＳｒＡｌ２Ｏ４）を母体とし、希土類元素ヨーロピウム（Ｅｕ）とデスプロシウム（Ｄｙ）を付活剤とする蓄光剤（ＳｒＡｌ２Ｏ４：Ｅｕ，Ｄｙ）を使用したコンドームが提案されている（例えば、特許文献１参照）。また、該特許文献１には、蓄光剤を液状にしたものを吹き付け塗布、スクリーン印刷などの手続きによるコンドーム本体１の内面への塗布、またはコンドーム本体の材料に練り込んだ構成などが挙げられている。
【０００３】
【特許文献１】特開平１０−５２６４号公報
【０００４】
【発明が解決しようとする課題】
ゴムラテックスから形成されるコンドーム等の製品の製造においては、まずゴムラテックスに加硫剤、加硫促進剤、加硫助剤および老化防止剤などが配合され、そして、配合されたゴムラテックスは、通常数日間から数週間かけて製品の材料として使用される。このため、ゴムラテックスには、使用期間中そのエマルジョンの状態が安定的に維持されることが要求される。
しかし、発明者らが蓄光剤ＳｒＡｌ２Ｏ４：Ｅｕ，Ｄｙをゴムラテックスに添加し、ゴムラテックス製品の製造を試みたところ、該蓄光剤の添加によりゴムラテックスの粘度が速やかに上昇し、ついにはゲル化に至り、製品の製造に耐えうるものではないことを見出した。このような、蓄光剤ＳｒＡｌ２Ｏ４：Ｅｕ，Ｄｙによるゴムラテックスのゲル化については、特開平１０−５２６４号公報に何ら開示も示唆もされていない。
よって、エマルジョンとして安定的に保たれる、蓄光剤を含むゴムラテックスが求められており、また当該蓄光剤ゴムラテックスから形成された蓄光層を有するコンドームが望まれていた。
【０００５】
本発明者らは、Ｓｒ４Ａｌ１４Ｏ２５：Ｅｕ，Ｄｙを蓄光剤としてゴムラテックスに添加した場合には、該ゴムラテックスのエマルジョンが安定的に保たれることを見出した。本発明は、この知見に基づいてなされたものであって、安定的に存在することが可能な、蓄光ゴムラテックスを提供することを目的とする。
また、本発明は、人体に対する安全性が高く、暗所での装着が容易な蓄光コンドームを提供することを目的とする。
【０００６】
【課題を解決するための手段】
本発明は請求項１として、Ｓｒ４Ａｌ１４Ｏ２５：Ｅｕ，Ｄｙを蓄光剤として含む蓄光ゴムラテックスを提供する。
本発明は請求項２として、Ｓｒ４Ａｌ１４Ｏ２５：Ｅｕ，Ｄｙを蓄光剤として含む蓄光ゴムラテックスから形成された蓄光層を有する蓄光コンドームを提供する。
本発明は請求項３として、蓄光層ではない内層および外層の２層を積層してなるコンドームにおいて、該内層と該外層との間に、Ｓｒ４Ａｌ１４Ｏ２５：Ｅｕ，Ｄｙを蓄光剤として含む蓄光ゴムラテックスから形成された蓄光層を有する蓄光コンドームを提供する。
【０００７】
【発明の実施の形態】
本発明の１態様は、Ｓｒ４Ａｌ１４Ｏ２５：Ｅｕ，Ｄｙを蓄光剤として含む蓄光ゴムラテックスである。本発明において蓄光剤として使用されるＳｒ４Ａｌ１４Ｏ２５：Ｅｕ，Ｄｙは、アルミン酸ストロンチウムを母体結晶とし、これに賦活剤としてヨーロピウムを、さらにデスプロシウムを賦活助剤とした蓄光体である。当該蓄光体は、例えば、根本特殊化学株式会社製のルミノーバ（登録商標）ＢＧなどの市販のものであっても良いし、任意の公知の方法で製造したものであっても良い。
【０００８】
本発明の蓄光ゴムラテックスにおけるＳｒ４Ａｌ１４Ｏ２５：Ｅｕ，Ｄｙの量は、ベースとなるゴムラテックスの乾燥固形分１００重量部に対して、好ましくは、１０〜９０重量部、より好ましくは、２０〜８０重量部、さらにより好ましくは、３０〜７０重量部である。
また、本発明の蓄光ゴムラテックスは、当該ゴムラテックスのエマルジョンが安定的に保たれる限りは、Ｓｒ４Ａｌ１４Ｏ２５：Ｅｕ，Ｄｙ以外の蓄光剤、例えば、ＳｒＡｌ２Ｏ４：Ｅｕ，Ｄｙ、ＣａＡｌ２Ｏ４：Ｅｕ，Ｎｄなどを含むことができるが、好ましくは、Ｓｒ４Ａｌ１４Ｏ２５：Ｅｕ，Ｄｙ以外の蓄光剤の量は、ベースとなるゴムラテックスの乾燥固形分１００重量部に対して、１０重量部以下、より好ましくは、５重量部以下である。さらにより好ましくは、本発明の蓄光ゴムラテックスはＳｒ４Ａｌ１４Ｏ２５：Ｅｕ，Ｄｙ以外の蓄光剤を含まない。
【０００９】
本発明の蓄光ゴムラテックスのベースとなるゴムラテックスとしては、ゴムラテックスであれば特に限定されるものではないが、例えば、天然ゴムラテックス；イソプレンゴム、スチレンブタジエンゴム、ニトリルブタジエンゴム、クロロプレンゴム、ポリウレタンゴム、シリコーンゴムなどの合成ゴム類のラテックス；およびこれらを硫黄、過酸化物、放射線などにより前加硫（換言すると熟成）させたゴムラテックス；並びにポリウレタン、ＳＢＳ（スチレン・ブタジエン・スチレンブロックコポリマー）、ＳＥＢＳ（スチレン・エチレン・ブタジエン・スチレンブロックコポリマー）、ＳＩＳ（スチレン・イソプレン・スチレンブロックコポリマー）、ポリオレフィンなどをはじめとする熱可塑性エラストマーのラテックスが挙げられる。好ましくは、ゴムラテックスとしては、天然ゴムラテックス、イソプレンゴムラテックス、スチレンブタジエンゴムラテックス、ポリウレタンラテックスなどが挙げられる。
また、本発明の蓄光ゴムラテックスは、加硫剤、加硫促進剤、加硫助剤、顔料および老化防止剤など、任意の、公知の添加剤を含んでいても良い。
【００１０】
本発明の他の態様は、Ｓｒ４Ａｌ１４Ｏ２５：Ｅｕ，Ｄｙを蓄光剤として含む蓄光ゴムラテックスから形成された蓄光層を有する蓄光コンドームである。本発明の蓄光コンドームが有する蓄光層は、Ｓｒ４Ａｌ１４Ｏ２５：Ｅｕ，Ｄｙを蓄光剤として含む蓄光ゴムラテックスから形成されるが、当該蓄光ゴムラテックスについては上述したとおりである。本発明の蓄光コンドームにおいては、蓄光層はコンドームの任意の部分に存在することが可能であり、例えば、コンドーム全体に蓄光層を有する態様、コンドームの精液だまりの部分、先端部などの一部分に蓄光層を有する態様が可能である。また、例えば、吹きつけ、スクリーン印刷などにより、蓄光ゴムラテックスにてコンドーム上に模様を描くことにより形成される蓄光層のような態様も可能であるが、これらに限定されるものではない。
また、本発明の蓄光コンドームとしては任意の態様が可能であり、例えば、コンドーム形状の全体が蓄光層で形成されている態様が挙げられる。また、コンドーム形状を形成する、蓄光層でない内層を有し、その外側に蓄光層を有する態様も可能である。さらに、コンドーム形状を形成する蓄光層でない外層を有しその内側に蓄光層を有する態様も可能である。さらにまた、内層および外層の２層を積層してなるコンドームであって、該内層と該外層との間に蓄光層を有する態様も可能であり、この態様における好ましい態様は、内層および外層が蓄光層ではない蓄光コンドームであり、さらにより好ましい態様は、蓄光層の脱離を防止できるという観点から、蓄光層が内層と外層との間に完全に包まれた態様である。
【００１１】
本発明の蓄光コンドームを構成する蓄光層でない部分（例えば、上記態様において蓄光層でない内層、外層など）は、任意の公知の材料を用いて形成することが可能である。例えば、材料としては、ゴムラテックス、エラストマー溶液などが挙げられ、ゴムラテックスとしては、例えば、天然ゴムラテックス；イソプレンゴム、スチレンブタジエンゴム、ニトリルブタジエンゴム、クロロプレンゴム、ポリウレタンゴム、シリコーンゴムなどの合成ゴム類のラテックス；およびこれらを硫黄、過酸化物、放射線などにより前加硫（換言すると熟成）させたゴムラテックス；並びにポリウレタン、ＳＢＳ、ＳＥＢＳ、ＳＩＳ、ポリオレフィンなどをはじめとする熱可塑性エラストマーのラテックスが挙げられる。好ましくは、ゴムラテックスとしては、天然ゴムラテックス、イソプレンゴムラテックス、スチレンブタジエンゴムラテックス、ポリウレタンラテックスなどが挙げられる。また、エラストマー溶液としては、ポリウレタン、ＳＢＳ、ＳＥＢＳ、ＳＩＳ、ポリオレフィンなどをはじめとする熱可塑性エラストマーが溶剤中に溶解されたエラストマー溶液が挙げられるが、これらに限定されるものではない。
【００１２】
また、本発明の蓄光コンドームは、任意の公知の方法で製造することができ、その方法は特に限定されるものではない。例えば、コンドーム形状の全体が蓄光層で形成されている態様のコンドームについては、ガラス、アルミニウム、ステンレス材などからなるコンドーム形状の型を、本発明の蓄光ゴムラテックスに浸漬し、引き上げて乾燥させることで形成可能である。また、コンドーム形状を形成する、蓄光層でない内層を有し、その外側に蓄光層を有する態様のコンドームについては、ガラス、アルミニウム、ステンレス材などからなるコンドーム形状の型を、ゴムラテックスまたはエラストマー溶液に浸漬し、引き上げて乾燥させ、次いで本発明の蓄光ゴムラテックスに浸漬し、引き上げて乾燥させることで形成可能である。さらに、コンドーム形状を形成する蓄光層でない外層を有しその内側に蓄光層を有する態様のコンドームについては、ガラス、アルミニウム、ステンレス材などからなるコンドーム形状の型を、本発明の蓄光ゴムラテックスに浸漬し、引き上げて乾燥させ、次いでゴムラテックスまたはエラストマー溶液に浸漬し、引き上げて乾燥させることで形成可能である。
さらにまた、内層および外層の２層を積層してなるコンドームであって、該内層と該外層との間に蓄光層を有するコンドームについては、ガラス、アルミニウム、ステンレス材などからなるコンドーム形状の型を、ゴムラテックスまたはエラストマー溶液に浸漬し、引き上げて乾燥させることにより内層を形成し、次いで本発明の蓄光ゴムラテックスに浸漬し、引き上げて乾燥させることにより内層上に蓄光層を形成し、さらにゴムラテックスまたはエラストマー溶液に浸漬し、引き上げて乾燥させることにより蓄光層上に外層を形成することで形成可能である。この態様においては、内層および外層を形成する場合の浸漬の深さよりも、蓄光層を形成する場合の浸漬の深さを浅くすることにより、蓄光層を内層と外層の間に完全に包むことが可能となる。
【００１３】
上述のように形成された蓄光コンドームは、コンドームの開口端側から巻き上げるようにして、所定の地点まで巻き上げることによりコンドームのいわゆるビード部分を形成することができる。次いで、形成された蓄光コンドームはコンドーム形状の型から脱型され、必要に応じて、コンドームの皮膜同士の粘着を防止する目的で、シリカ、炭酸カルシウム、炭酸マグネシウム、タルク、コーンスターチなどの粉体、シリコーンオイル、シリコーンエマルジョン、ポリオレフィン微粒子分散液、または界面活性剤などが適宜使用されて、乾燥、巻き取りが行われ、包装され得る。また、この一連の工程において、形成された蓄光コンドーム中に存在する余分な加硫剤、加硫促進剤、界面活性剤などを除去する目的で、水、アルカリ水溶液、アルコール類を抽出液として用いた抽出処理が行われても良い。
以下、実施例により本発明を詳述するが、実施例の記載は本発明の範囲を限定するものではない。
【００１４】
【実施例】
実施例１および比較例１〜３
蓄光剤含有ゴムラテックスの安定性の評価
天然ゴムラテックス（ＦＥＬＤＡＴＥＸ（登録商標）；ＦＥＬＤＡ社製）を硫黄加硫した天然ゴムラテックス（乾燥固形分６０重量％）１Ｌに対して、以下に示される各種蓄光剤１８０ｇを添加、撹拌して蓄光ゴムラテックスを調製し、該蓄光ゴムラテックスの状態の経時変化を目視により観察した。
使用した蓄光剤は以下の通りである：
（実施例１）Ｓｒ４Ａｌ１４Ｏ２５：Ｅｕ，Ｄｙ（根本特殊化学株式会社製  ルミノーバ（登録商標）ＢＧＬ−３００ＦＦ）；
（比較例１）ＳｒＡｌ２Ｏ４：Ｅｕ，Ｄｙ（根本特殊化学株式会社製  ルミノーバ（登録商標）ＧＬＬ−３００ＦＦ）；
（比較例２）ＣａＡｌ２Ｏ４：Ｅｕ，Ｎｄ（根本特殊化学株式会社製  ルミノーバ（登録商標）Ｖ−３００Ｍ）；および
（比較例３）ＳｒＡｌ２Ｏ４：Ｅｕ，Ｄｙ（根本特殊化学株式会社製  ルミノーバ（登録商標）Ｇ−３００ＦＦ（ＰＳ−１））。
【００１５】
蓄光剤としてＳｒ４Ａｌ１４Ｏ２５：Ｅｕ，Ｄｙを使用した実施例１では、添加から２０日後であっても、蓄光ゴムラテックスはゲル化せず、そのエマルジョン状態を維持していた。これに対して、蓄光剤としてＳｒＡｌ２Ｏ４：Ｅｕ，Ｄｙを用いた比較例１では、添加から約１時間後にゴムラテックスはゲル化した。また、蓄光剤としてＣａＡｌ２Ｏ４：Ｅｕ，ＮｄまたはＳｒＡｌ２Ｏ４：Ｅｕ，Ｄｙを用いた比較例２または３については、添加から約１５時間後にゲル化した。
このことから、アルミン酸ストロンチウムまたはアルミン酸カルシウムを母体結晶とする同系統の蓄光剤であっても、ゴムラテックスと混合された場合の当該蓄光ゴムラテックスの安定性は全く異なることが明らかとなった。
【００１６】
実施例２
Ｓｒ４Ａｌ１４Ｏ２５：Ｅｕ，Ｄｙを蓄光剤として含む蓄光ゴムラテックスから形成された蓄光層を有する蓄光コンドームの作成
天然ゴムラテックス（ＦＥＬＤＡＴＥＸ（登録商標）；ＦＥＬＤＡ社製）を硫黄加硫した天然ゴムラテックス（乾燥固形分６０重量％）１０Ｌに、蓄光剤であるＳｒ４Ａｌ１４Ｏ２５：Ｅｕ，Ｄｙ（根本特殊化学株式会社製  ルミノーバ（登録商標）ＢＧＬ−３００ＦＦ）を１８００ｇ添加、混合して、該蓄光剤を天然ゴムラテックス中に分散させ、蓄光ゴムラテックスを調製した。ガラス製のコンドーム形状の型を前記天然ゴムラテックスに２５ｃｍ浸漬し、引き上げてゴムラテックスを乾燥させて内層を形成した。次いで、内層が形成された該型を前記蓄光ゴムラテックスに２４ｃｍ浸漬し、引き上げて蓄光ゴムラテックスを乾燥させて、内層上に蓄光層を形成した。さらに内層と蓄光層が形成された該型を前記天然ゴムラテックスに２５ｃｍ浸漬し、引き上げてゴムラテックスを乾燥させて外層を形成した。次いで、ビードを形成し、脱型し、５０℃の温水を用いた抽出処理を行い、次いで乾燥処理を行い、蓄光コンドームを形成した。形成された蓄光コンドームを蛍光灯の光に５分間暴露した後に、暗所において残光時間を肉眼により観察した。観察の結果２０分間の発光が認められた。
【００１７】
【発明の効果】
本発明の蓄光ゴムラテックスは、蓄光剤としてＳｒ４Ａｌ１４Ｏ２５：Ｅｕ，Ｄｙを使用することにより、長期間の保存においても蓄光ゴムラテックスのエマルジョン状態を安定に保つことができるという有利な効果を有する。
また、本発明の蓄光コンドームは、製造に使用される蓄光ゴムラテックスの安定性が高いため、製造が容易であるという有利な効果を有するだけでなく、人体に対する安全性が高く、暗所での装着が容易であるという有利な効果も有する。